(57)【要約】【課題】複数台の押出し機を使用することなく、圧力上昇やメッシュ破れを防止しつつ、押出し時に効果的に異物等を除去可能なゴムローラの製造方法を提供する。【解決手段】芯金上にゴム弾性層が形成されたゴムローラの製造方法において、ゴム組成物をチューブ状に押し出す押出し工程と押し出されたゴム組成物を加硫してゴム弾性層を得る加硫工程とを有し、ゴム組成物の１００℃におけるムーニー粘度が２５以上７０以下であり、押出し工程においてゴム組成物にＪＩＳＧ３５５６で規定された目開きのスクリーンメッシュＡ、スクリーンメッシュＢ及びスクリーンメッシュＣをこの順に通過させ、スクリーンメッシュＡ、Ｂ及びＣの目開きをそれぞれＷA、ＷB及びＷCとしたとき、ＷAが１４９μｍ以上５００μｍ以下、ＷBが７４μｍ以上１４９μｍ以下、ＷCが２１０μｍ以上、ＷA＞ＷB、かつ、ＷC＜３×ＷBである。【選択図】図２
2008116642.tif 000002
【特許請求の範囲】
【請求項１】
芯金上にゴム弾性層が形成されたゴムローラの製造方法において、
ゴム組成物をチューブ状に押し出す押出し工程と、該押出し工程で押し出されたゴム組成物を加硫してゴム弾性層を得る加硫工程とを有し、
該ゴム組成物の１００℃におけるムーニー粘度（ＪＩＳＫ６３００−１  ＭＬ１＋４）が２５以上７０以下であり、
該押出し工程において、該ゴム組成物にＪＩＳＧ３５５６で規定された目開きのスクリーンメッシュＡ、スクリーンメッシュＢおよびスクリーンメッシュＣをこの順に通過させ、
該スクリーンメッシュＡ、ＢおよびＣの目開きをそれぞれＷA、ＷBおよびＷCとしたとき、
ＷAが１４９μｍ以上５００μｍ以下、
ＷBが７４μｍ以上１４９μｍ以下、
ＷCが２１０μｍ以上、
ＷA＞ＷB、かつ、
ＷC＜３×ＷB
であることを特徴とするゴムローラの製造方法。
【請求項２】
前記スクリーンメッシュＡおよびＢが、焼結により互いに一体化されたものである請求項１に記載のゴムローラの製造方法。
【請求項３】
前記ゴム弾性層を研摩する工程をさらに有する請求項１または２記載のゴムローラの製造方法。
【請求項４】
前記ゴム弾性層がソリッドゴムである請求項１から３の何れか一項記載のゴムローラの製造方法。
【発明の詳細な説明】
【技術分野】
【０００１】
本発明は、複写機、プリンターおよびファクシミリ等に代表される電子写真装置や静電記録装置などの画像形成装置に使用される帯電ローラ、現像ローラ、転写ローラ、紙送りローラ等のゴムローラに関するものである。
【背景技術】
【０００２】
複写機やプリンター等に使用されるゴムローラには、例えば帯電ローラであれば、感光ドラムに均一に帯電させる為に、感光ドラムに対して均一なニップを確保する為、ゴム弾性層が用いられるのが一般的である。また、電気的な特性を得る為や、ゴム弾性層からの汚染性物質の移行防止の為、ゴム弾性層上にウレタン樹脂層等を設け、２層以上の構成にする場合が多い。
【０００３】
上記ゴム弾性層の製造方法としては、原料を混練り分散させたゴム組成物を図１のような押出し機に投入して押出し、加硫して製造するのが一般的である。ゴム組成物は、投入口（ａ）からシリンダー内へ投入される。これを、ベント（ｂ）にて水分等を除去した後、シリンダー先端に装着されたブレーカープレートｃによって適度に背圧を高めることで圧力を安定化し、クロスヘッド（ｄ）若しくはストレートヘッドにより所望の形状に成形される。ゴムローラの製造方法としては、ゴム組成物をチューブ状に押出し、加硫缶や熱風炉等で加硫した後、芯金に圧入する方法か、芯金とゴム組成物の同時押出しを行い、芯金上にゴム組成物を被覆した後、熱風炉等で加硫する方法が一般的である。その他、プレス加硫やインジェクション成形等によっても成形される。次に、軸受け部となる両端部のゴム弾性層を切断し、必要に応じて表面を研摩し、規定の寸法に形成する。更に、必要に応じて、ディッピングやロールコート等の塗工装置を使用し、表面層を設けることによってゴムローラを得る。
【０００４】
上記ゴム組成物は、原料ポリマーにフィラーや加工助剤、老化防止剤、可塑剤、加硫剤、加硫促進剤等の薬品を密閉式ミキサーやオープンロール等で混練り分散して製造される。上記電子写真装置や静電記録装置などの画像形成装置に使用されるゴムローラには、帯電ローラであれば均一帯電性を達成する為に、高い表面性が要求される。ゴム組成物中に約１５０μｍ以上の微小なフィラー凝集等の分散不良物や異物が存在した場合、表面性が悪化し、帯電不良等の不具合を引き起こす原因となることがある。表面を塗工する場合においても、基層表面に分散不良物や異物等が存在した場合、微小な凹凸やぬれの違いが影響してしまい、塗工不良を引き起こしてしまうことがある。特に、表面を研摩して形状を形成する場合、分散不良物等が直接表面に現れてしまう為、影響が大きい。
【０００５】
上記問題を解決する為、混練り方法や混練り機等で高分散化を図っているが、分散不良物や異物を完全に無くすことは困難である。更に、混練り終了から成形までの保管時に、予期せぬ異物が紛れ込む可能性もある。
【０００６】
押出し工程内で分散不良物等を取り除く為に、押出し機には、押出し機のブレーカープレート部（ｃ）にスクリーンメッシュを取り付けられるようになっている。しかし、分散不良物等の除去効果を高める為にスクリーンメッシュの目開きを小さくした場合、押出し圧力が上がることで、押出しが困難になってしまうことがある。一方目開きを大きくした場合、除去効果が低くなってしまうことがある。特に、押出し機のシリンダー途中にベントを設け、そこから脱気することでゴム組成物中の水分等を除去しながら押出すベント式押出し機の場合、押出し圧力が上がっていくと、ベント（ｂ）からゴム組成物が漏れ出すベントアップという現象が生じることがある。また、水分等の除去不足が起こり、ソリッドゴムでは残留水分等による発泡現象や、スポンジゴムについても発泡異常が起こることもあった。
【０００７】
特許文献１には、高温、低温制御の２台押出し機を設けて、１台目を高温にすることにより材料を可塑化させ押出し圧力を上昇させずに目開きの小さいスクリーンメッシュを通すことで異物を除去し、２台目の低温制御の押出し機で成形する技術が開示される。しかしこの技術では、押出し機を２台用意しなければならない関係上、コスト高になってしまったり、装置の設置スペースがおおきくなってしまったりするという問題もある。
【特許文献１】特開昭６３−２０９９２０号公報
【発明の開示】
【発明が解決しようとする課題】
【０００８】
本発明の目的は、複数台の押出し機を使用することなく、圧力上昇やメッシュ破れを防止しつつ、押出し時に効果的に分散不良物や異物等を除去可能なゴムローラの製造方法を提供することである。
【課題を解決するための手段】
【０００９】
本発明により、芯金上にゴム弾性層が形成されたゴムローラの製造方法において、
ゴム組成物をチューブ状に押し出す押出し工程と、該押出し工程で押し出されたゴム組成物を加硫してゴム弾性層を得る加硫工程とを有し、
該ゴム組成物の１００℃におけるムーニー粘度（ＪＩＳＫ６３００−１  ＭＬ１＋４）が２５以上７０以下であり、
該押出し工程において、該ゴム組成物にＪＩＳＧ３５５６で規定された目開きのスクリーンメッシュＡ、スクリーンメッシュＢおよびスクリーンメッシュＣをこの順に通過させ、
該スクリーンメッシュＡ、ＢおよびＣの目開きをそれぞれＷA、ＷBおよびＷCとしたとき、
ＷAが１４９μｍ以上５００μｍ以下、
ＷBが７４μｍ以上１４９μｍ以下、
ＷCが２１０μｍ以上、
ＷA＞ＷB、かつ、
ＷC＜３×ＷB
であることを特徴とするゴムローラの製造方法が提供される。
【発明の効果】
【００１０】
本発明により、複数台の押出し機を使用することなく、圧力上昇やメッシュ破れを防止しつつ、押出し時に効果的に分散不良物や異物等を除去可能なゴムローラの製造方法が提供される。
【発明を実施するための最良の形態】
【００１１】
以下、本発明について詳しく説明する。
【００１２】
本発明のゴムローラの製造方法は、芯金上にゴム弾性層が形成されたゴムローラの製造方法において、ゴム組成物をチューブ状に押し出す押出し工程と、該押出し工程で押し出されたゴム組成物を加硫してゴム弾性層を得る加硫工程とを有する。
【００１３】
ゴム組成物はゴム弾性層を形成するための材料であり、加硫によってゴム組成物を硬化させることにより、ゴム弾性層を得ることができる。
【００１４】
本発明でのゴム組成物とは、原料ゴムに、混練等により適宜各種配合剤が分散された状態のものをいう。各種配合剤は、ゴムローラに所望の性能や加工性を満足させる為に分散される薬品もしくは材料で、充填材や補強剤、軟化剤、可塑剤、加硫反応に用いられる薬品等である。
【００１５】
例えば、充填材としては炭酸カルシウム、クレー等、補強剤としてはカーボンブラックやシリカ等が挙げられる。軟化剤、可塑剤としては、パラフィンオイルやポリエステル系の可塑剤が挙げられる。加硫反応に用いられる薬品としては、硫黄やチアゾール系の加硫促進剤等が挙げられる。また、老化防止剤や加工所剤等その他の薬品についても、目的に応じて、適宜使用できる。
【００１６】
ゴム弾性層は、前述のゴム組成物に熱等を加えることにより、加硫反応を起こさせ、弾性体としたものである。熱等を加える方法としては、熱風、マイクロ波、水蒸気等が挙げられる。
【００１７】
押出し工程では、ゴム組成物を単独でチューブ状に押出してもよい。これを加硫した後、加硫したチューブを芯金に圧入してゴムローラとすることができる。あるいは、押出し工程において、芯金とゴム組成物を同時に押出し、芯金の周囲をチューブ状ゴム組成物によって被覆することもできる。これを加硫することで、ゴムローラを得ることができる。
【００１８】
本発明では、図２に示すように、ゴム組成物が通過する順に、スクリーンメッシュＡ（ｈ）、スクリーンメッシュＢ（ｉ）、スクリーンメッシュＣ（ｊ）の三つのスクリーンメッシュを少なくとも用いる。Ａの目開きＷAは１４９μｍ以上５００μｍ以下、Ｂの目開きＷBは７４μｍ以上１４９μｍ以下、Ｃの目開きＷCは２１０μｍ以上の組合せで重ねられる。ただし、ＷA＞ＷB、ＷC＜３×ＷBを満足していなければならない。
【００１９】
これらの目開きや線径の基準は、ＪＩＳＧ３５５６を基準とするものである。
【００２０】
異物等を取る為のスクリーンメッシュはＢであり、３枚のなかで最も目開きの小さいメッシュが用いられる。スクリーンメッシュＢの目開きＷBは、異物等の除去対象物の大きさにより、７４μｍ以上１４９μｍ以下で選択される。ゴム組成物は粘度が高いが、目開きＷBを７４μｍ以上とすれば、ゴムが通過し難くなり圧力の上昇やベントアップが起こり押し出しに支障をきたすことを防止できる。また、目開きＷBが１４９μｍより大きい場合は、スクリーンメッシュ自体の強度が増す為、本発明のようなスクリーンメッシュの組合せを用いることなく使用が可能である。目開きが大きい程、スクリーンメッシュに用いるステンレス線等の径が太くなる為である。
【００２１】
スクリーンメッシュＡの目開きＷAは１４９μｍ以上５００μｍ以下とする。但し、目開きＷAはスクリーンメッシュＢの目開きＷBより大きくなければならない。スクリーンメッシュＡは、補強による効果の他、スクリーンメッシュＢで除去するよりも大きい異物を除去したり、ゴム組成物が直接スクリーンメッシュＢに当たる割合を減らし、変形等を防いだりしている。目開きＷAを１４９μｍ以上とすれば、補強効果に優れる。ＷAを５００μｍ以下とすれば、スクリーンメッシュＢへ大きな異物やゴム組成物が直接当たる割合が大きくなりスクリーンメッシュＢが変形等不具合を起こすことを防止できる。また、前述のように、本発明では主な異物をスクリーンメッシュＢにより除去している為、スクリーンメッシュＢより目開きが小さいものはスクリーンメッシュＡに適さない。
【００２２】
スクリーンメッシュＣの目開きＷCは２１０μｍ以上であり、ＷC＜３×ＷBを満足しているものである。スクリーンメッシュＣの目的は、スクリーンメッシュ全体の強度を上げることと、スクリーンメッシュＢの変形を防止し、破れを防止することである。スクリーンメッシュＡ、Ｂは、押出されるゴム組成物に押され、凸状に変形され、更に負荷が大きくなった場合、二つのスクリーンメッシュだけでは破れてしまう。ＷCを３×ＷB未満とすれば、スクリーンメッシュＢとＣとの目開きの差が大きくなりスクリーンメッシュＣの目開きの中でスクリーンメッシュＢが変形し破れてしまうことを防止できる。また、目開きＷCを２１０μｍ以上とすれば、ゴム組成物が通過し難くなり圧力上昇等の不具合が起こることを防止できる。
【００２３】
スクリーンメッシュＡ、ＢおよびＣの他、主に補強を目的として更にメッシュを重ねることも可能であるが、その場合、圧力上昇を抑制する観点からスクリーンメッシュＡおよびＣよりも目開きの大きいものを重ねることが好ましい。
【００２４】
スクリーンメッシュの線材質は、スクリーンメッシュに用いられる公知の材質から適宜選ぶことができる。ステンレス線、鉄線、ピアノ線等が用いられる。また、線の織り方も限定されない。平織、綾織、畳織等、任意のものが使用できる。
【００２５】
本発明のスクリーンメッシュは、すくなくとも、ＡとＢもしくはＢとＣが焼結により一体化されているとより好ましく利用できる。一体化されることにより、補強効果が得られ、メッシュ全体の変形が抑えられるからである。もちろん、全てのメッシュが焼結により一体化されていることにより、補強効果が高まり、さらに好ましく利用できる。
【００２６】
本発明で製造されるゴムローラは、押出し工程を経て加硫されたゴム弾性層が形成されているゴムローラであれば得に限定されるものではないが、ゴム弾性層が研磨により形状を形成しているものである場合、より効果的である。ゴム弾性層中に異物等があった場合、研磨によりその異物が露出してしまうことがあるが、本発明によって異物等が効果的に除去されるからである。
【００２７】
また、ゴム弾性層がソリッドゴムである場合、本発明は更に効果的である。ソリッドゴムはスポンジゴムに比べ、より滑らかな表面性を要求されるからである。
【００２８】
本発明で使用するゴム組成物の粘度は、１００℃のムーニー粘度（ＪＩＳＫ６３００−１  Ｌ型ローター、予熱１分、ローター回転後４分後の値）で２５以上７０以下のものが用いられる。２５より低粘度の場合は、メッシュに対する負荷が小さく本発明を適用する必要が無くなり、７０より大きい場合は、メッシュに対する負荷が大きすぎ、本発明には適さない。
【００２９】
本発明で使用する押出し機も特に限定されるものではない。押出し量に応じて、例えばシリンダー径４０ｍｍから９０ｍｍまでのものが用いられる。押出し条件も適宜の設定が可能である。
【００３０】
芯金としては、ゴムローラの芯金として公知のものから適宜選んで用いることができる。
【００３１】
本発明によれば、ゴム組成物中に微小な分散不良物や異物等が存在していたとしても、押出し工程内で効率的かつ圧力上昇等製造工程に不具合を起こすことなく除去することが可能であり、優れた表面性のゴムローラを製造することが可能となる。
【実施例】
【００３２】
以下、具体的に本発明の実施例を説明するが、本発明はこれによって限定されるものではない。
【００３３】
〔実施例１〕
表１に示す配合をニーダーで混練りしてゴム組成物を得た。混練りする際、分散不良が起き易いように、可塑剤中に炭酸カルシウム、カーボンブラックを投入した後、混練りした。そうして得られたゴム組成物のムーニー粘度（ＭＬ１＋４、１００℃）を測定したところ、４５であった。
【００３４】
図１に示す構造を有する押出し機を用いてゴムローラの成形を行った。図２に示すように、この装置のブレーカープレート（ｃ）のシリンダー側に表２に示す目開きを有するスクリーンメッシュＡ（ｈ）、同Ｂ（ｉ）および同Ｃ（ｊ）を重ねて装着した。なお、これらスクリーンメッシュは一体化されていないものとした。
【００３５】
押出し機のシリンダーは長さ７０ｍｍ、内径２０ｍｍであった。尚、ブレーカープレートには直径４ｍｍの穴が同心円状に多数開けられている。
【００３６】
上記ゴム組成物をこの押出し機の投入口（ａ）に投入し、脱気用ベント（ｂ）から脱気しつつ、シリンダから直径１０ｍｍのダイスを装着したクロスヘッド（ｄ）にゴム組成物を供給した。同時にクロスヘッドに芯金（ｆ）を供給し、芯金にゴム組成物を被覆し、チューブ状のゴム組成物によって芯金が被覆された未加硫ローラ（ｇ）を得た。押出し機の各温調は７５℃、スクリュー回転数は６ｒｐｍに調整した。
【００３７】
未加硫ローラを１７０℃で３０分加硫し、直径９．６ｍｍのゴムローラを得た。
【００３８】
加硫後のゴムローラは、ゴム長２２０ｍｍとなる様に芯金両端部のゴムを除去し、直径８．５ｍｍまで研磨した。
【００３９】
このようにしてゴムローラを３本製造した。それぞれのゴムローラについて、全研磨面を光学顕微鏡により５０倍に拡大し、１５０μｍ以上の異物を観察した。
【００４０】
また、圧力の影響を確認する為、押出し２０分後の圧力を記録した。脱気不足を防止し、残留水分等によるボイド発生を防止する観点から、押出し圧力は低いことが好ましい。押出し圧力は、シリンダー先端のブレーカープレート付近に圧力計（ｅ）を挿入し、測定した。
【００４１】
ゴムローラ製造終了後、押出し機からスクリーンメッシュを外し、スクリーンメッシュの変形と破れの有無を確認した。
【００４２】
結果を表２に示す。スクリーンメッシュに若干変形がみられたが、破れは無かった。押出し圧力は１８．０ＭＰａであり、異物等は観察されなかった。
【００４３】
表２中の焼結とは、Ａ及びＢを焼結処理したものである。破れについては、Ｂのメッシュの線の破断の有無を拡大して確認した。変形とは、ブレーカープレートの穴によりメッシュが凸状に変形しているか否かを目視で観察した。異物については、ローラを３本観察した合計を記載して評価している。
【００４４】
〔実施例２〜４〕
それぞれ表２に示すスクリーンメッシュを用いたこと以外は実施例１と同様にしてゴムローラを製造し、評価した。結果を表２に示す。
【００４５】
〔実施例５〕
表２に示すスクリーンメッシュを用いた。スクリーンメッシュＡおよびＢは焼結により一体化されたものとした。
【００４６】
それ以外は実施例１と同様にしてゴムローラを製造し、評価した。結果を表２に示す。スクリーンメッシュの変形も観察されなかった。
【００４７】
〔比較例１〜４〕
それぞれ表２に示すスクリーンメッシュを用いたこと以外は実施例１と同様にしてゴムローラを製造し、評価した。結果を表２に示す。
【００４８】
いずれの比較例においても、異物が確認されたが、確認されたものは、主に炭酸カルシウムの分散不良物であった。
【００４９】
【表１】
2008116642.tif 000003
【００５０】
【表２】
2008116642.tif 000004
【００５１】
実施例１ないし実施例４より、スクリーンメッシュＡの目開きＷAが１４９μｍ以上５００μｍ以下、Ｂの目開きＷBが７４μｍ以上１４９μｍ以下、Ｃの目開きＷCが２１０μｍ以上でかつＷA＞ＷB、ＷC＜３×ＷBの場合、ローラ中の異物が無い。従ってこの場合、効果的に異物が除去されていることがわかる。また、押し出しの過程でメッシュが破れたりすること無く、押出し圧力も低く好ましい。
【００５２】
スクリーンメッシュを焼結していない実施例１ないし実施例４と焼結により一体化させた実施例５から、スクリーンメッシュを焼結により一体化することにより、メッシュの変形も抑えられ、より好ましいことがわかる。
【００５３】
比較例１は実施例１に対し、また比較例２は実施例３に対し、スクリーンメッシュＣの目開きを大きくＷC＞３×ＷBにしたものである。スクリーンメッシュＣが大きくなることにより、メッシュに破れが生じ、異物が除去され難くなることがわかる。
【００５４】
比較例３は実施例１に対し、スクリーンメッシュＡ、Ｃの目開きを小さくしたものである。目開きが小さくなることにより、圧力が上がり、メッシュにも破れが生じていることがわかる。ゴム組成物がメッシュを通過し難くなったことにより、圧力上昇、メッシュ破れが生じているものと考えられる。
【００５５】
比較例４は、スクリーンメッシュＢの目開きを７４μｍより小さくし、Ａ＞Ｂ，Ｃ＜３×Ｂを満足させたものである。これにより、スクリーンメッシュＢの目開きは、７４μｍ以上がよいことがわかる。比較例３と同様、圧力が上昇し、メッシュに破れが生じた結果、異物が除去され難くなったことがわかる。
【図面の簡単な説明】
【００５６】
【図１】本発明のゴムローラの製造方法において用いることができる押出し機の一例の模式図である。
【図２】本発明のゴムローラの製造方法において用いることのできるスクリーンメッシュの取付け状態を説明するための模式図である。
【符号の説明】
【００５７】
ａ‥投入口
ｂ‥脱気用ベント
ｃ‥ブレーカープレート
ｄ‥クロスヘッド
ｅ‥圧力計
ｆ‥芯金
ｇ‥ゴムに被覆された芯金（未加硫ローラ）
ｈ‥スクリーンメッシュＡ
ｉ‥スクリーンメッシュＢ
ｊ‥スクリーンメッシュＣ
【図１】
2008116642.tif 000005
【図２】
2008116642.tif 000006